(57)【要約】【課題】メタンを主成分とする原料ガスから窒素を分離する、低コストでメタンの回収率が高い窒素分離装置及び方法を提供する。【解決手段】メタンより窒素が選択的に透過される分離膜１Ｃを有し分離膜により第一室１Ａと第二室１Ｂに区分形成されていて、第一室に送入された原料ガス１１中の窒素が分離膜を透過することで窒素濃度が高められた膜分離排ガス１４が第二室に収容され、原料ガスよりもメタン濃度が高められた残留窒素を含む膜分離処理ガス１３が第一室に収容される膜分離装置１と、メタンより窒素ガスが選択的に吸着される吸着剤を備えていて、膜分離装置１の第一室から膜分離処理ガス１３を受けて、圧力スイングのもとで吸着剤が膜分離処理ガス中の残留窒素を吸着することで、膜分離処理ガスよりメタン濃度が高められた製品ガスと、吸着窒素を含んで窒素濃度が高められメタンを含む排ガス１６，１７とを生ずる圧力スイング吸着装置２とを有する。【選択図】図１
2015091918.tif 000002
【特許請求の範囲】
【請求項１】
メタンを主成分とし窒素を含む原料ガスから窒素を分離する装置において、
メタンより窒素が選択的に透過される分離膜を分離槽内に有し該分離槽内が分離膜により第一室と第二室に区分形成されていて、第一室に送入された原料ガス中の窒素が分離膜を透過することで窒素濃度が高められた膜分離排ガスが第二室に収容され、原料ガスよりもメタン濃度が高められた残留窒素を含む膜分離処理ガスが第一室に収容される膜分離装置と、
メタンより窒素が選択的に吸着される吸着剤を吸着槽内に備えていて、上記膜分離装置の第一室から膜分離処理ガスを受けて、吸着槽内での圧力スイングのもとで吸着剤が膜分離処理ガス中の残留窒素を吸着することで、膜分離処理ガスよりメタン濃度が高められた製品ガスと、吸着された後に脱着された窒素を含んで窒素濃度が高められメタンを含む排ガスとを生ずる圧力スイング吸着装置と、
を有することを特徴とする窒素分離装置。
【請求項２】
メタンを主成分とし窒素を含む原料ガスから窒素を分離する装置において、
メタンより窒素が選択的に透過される分離膜を分離槽内に有し該分離槽内が分離膜により第一室と第二室に区分形成されていて、第一室に送入された原料ガス中の窒素が分離膜を透過することで窒素濃度が高められた膜分離排ガスが第二室に収容され、原料ガスよりもメタン濃度が高められた残留窒素を含む膜分離処理ガスが第一室に収容される膜分離装置と、
メタンより窒素が選択的に吸着される吸着剤を吸着槽内に備えていて、上記膜分離装置の第一室から膜分離処理ガスを受けて、吸着槽内での圧力スイングのもとで吸着剤が膜分離処理ガス中の残留窒素を吸着することで、膜分離処理ガスよりメタン濃度が高められた製品ガスと、吸着された後に脱着された窒素を含んで窒素濃度が高められメタンを含む排ガスとを生ずる圧力スイング吸着装置と、
を有し、
排ガスの一部を圧力スイング吸着装置へ帰還供給し、残部を排出することを特徴とする窒素分離装置。
【請求項３】
メタンを主成分とし窒素を含む原料ガスから窒素を分離する装置において、
メタンより窒素が選択的に透過される分離膜を分離槽内に有し該分離槽内が分離膜により第一室と第二室に区分形成されていて、第一室に送入された原料ガス中の窒素が分離膜を透過することで窒素濃度が高められた膜分離排ガスが第二室に収容され、原料ガスよりもメタン濃度が高められた残留窒素を含む膜分離処理ガスが第一室に収容される膜分離装置と、
メタンより窒素が選択的に吸着される吸着剤を吸着槽内に備えていて、上記膜分離装置の第一室から膜分離処理ガスを受けて、吸着槽内での圧力スイングのもとで吸着剤が膜分離処理ガス中の残留窒素を吸着することで、膜分離処理ガスよりメタン濃度が高められた製品ガスと、吸着された後に脱着された窒素を含んで窒素濃度が高められメタンを含む排ガスとを生ずる圧力スイング吸着装置と、
を有し、
排ガスの一部を膜分離装置の第一室へ帰還供給し、残部を排出することを特徴とする窒素分離装置。
【請求項４】
メタンを主成分とし窒素を含む原料ガスから窒素を分離する装置において、
メタンより窒素が選択的に透過される分離膜を分離槽内に有し該分離槽内が分離膜により第一室と第二室に区分形成されていて、第一室に送入された原料ガス中の窒素が分離膜を透過することで窒素濃度が高められた膜分離排ガスが第二室に収容され、原料ガスよりもメタン濃度が高められた残留窒素を含む膜分離処理ガスが第一室に収容される膜分離装置と、
メタンより窒素が選択的に吸着される吸着剤を吸着槽内に備えていて、上記膜分離装置の第一室から膜分離処理ガスを受けて、吸着槽内での圧力スイングのもとで吸着剤が膜分離処理ガス中の残留窒素を吸着することで、膜分離処理ガスよりメタン濃度が高められた製品ガスと、吸着された後に脱着された窒素を含んで窒素濃度が高められメタンを含む排ガスとを生ずる圧力スイング吸着装置とを有し、
膜分離装置は第一膜分離装置と第二膜分離装置とから成り、いずれも分離膜により区分された第一室と第二室を有し、
原料ガスは第一膜分離装置の第一室に供給され、
圧力スイング吸着装置は、窒素濃度が高められメタンを含む中圧排ガスが第一膜分離装置の第一室へ帰還供給されるように該第一膜分離装置に接続されていると共に、窒素が減圧吸引され窒素濃度が高められメタンを含む低圧排ガスが第二膜分離装置の第一室へ供給されるように該第二膜分離装置に接続されており、
第一膜分離装置の第二室は第二膜分離装置の第一室に接続されていて、該第一膜分離装置の第二室からの一次膜分離排ガスを圧力スイング吸着装置からの上記低圧排ガスと合流して第二膜分離装置の第一室へ供給するように第二膜分離装置に接続されており、
第二膜分離装置の第一室からの二次膜分離処理ガスを第一膜分離装置の第一室からの一次膜分離処理ガスに合流して圧力スイング吸着装置へ供給し、
第二膜分離装置の第二室から二次膜分離排ガスを排出する、
ことを特徴とする窒素分離装置。
【請求項５】
メタンを主成分とし窒素を含む原料ガスから窒素を分離する方法において、
メタンより窒素が選択的に透過される分離膜を有する膜分離装置に原料ガスを供給して該分離膜を透過させることで窒素濃度が高められた膜分離排ガスと、該原料ガスよりメタン濃度が高められた残留窒素を含む膜分離処理ガスとを上記膜分離装置で生じさせ、
メタンより窒素が選択的に吸着される吸着剤を有する圧力スイング吸着装置に上記膜分離処理ガスを供給して圧力スイングのもとで吸着剤に膜分離処理ガス中の残留窒素を吸着させることで、上記膜分離処理ガスよりメタン濃度が高められた製品ガスを上記圧力スイング吸着装置に生じさせ、
圧力スイング吸着装置から上記製品ガスを取り出すと共に、吸着された後に脱着された窒素を含んで窒素濃度が高められメタンを含む排ガスを排出することを特徴とする窒素分離方法。
【請求項６】
メタンを主成分とし窒素を含む原料ガスから窒素を分離する方法において、
メタンより窒素が選択的に透過される分離膜を有する膜分離装置に原料ガスを供給して該分離膜を透過させることで窒素濃度が高められた膜分離排ガスと、該原料ガスよりメタン濃度が高められた残留窒素を含む膜分離処理ガスとを上記膜分離装置で生じさせ、
メタンより窒素が選択的に吸着される吸着剤を有する圧力スイング吸着装置に上記膜分離処理ガスを供給して圧力スイングのもとで吸着剤に膜分離処理ガス中の残留窒素を吸着させることで、上記膜分離処理ガスよりメタン濃度が高められた製品ガスを上記圧力スイング吸着装置に生じさせ、
圧力スイング吸着装置から上記製品ガスを取り出すと共に、吸着された後に脱着された窒素を含んで窒素濃度が高められメタンを含む排ガスの一部を圧力スイング吸着装置へ帰還供給し、残部を排出することを特徴とする窒素分離方法。
【請求項７】
メタンを主成分とし窒素を含む原料ガスから窒素を分離する方法において、
メタンより窒素が選択的に透過される分離膜を有する膜分離装置に原料ガスを供給して該分離膜を透過させることで窒素濃度が高められた膜分離排ガスと、該原料ガスよりメタン濃度が高められた残留窒素を含む膜分離処理ガスとを上記膜分離装置で生じさせ、
メタンより窒素が選択的に吸着される吸着剤を有する圧力スイング吸着装置に上記膜分離処理ガスを供給して圧力スイングのもとで吸着剤に膜分離処理ガス中の残留窒素を吸着させることで、上記膜分離処理ガスよりメタン濃度が高められた製品ガスを上記圧力スイング吸着装置に生じさせ、
圧力スイング吸着装置から上記製品ガスを取り出すと共に、吸着された後に脱着された窒素を含んで窒素濃度が高められメタンを含む排ガスの一部を膜分離装置へ帰還供給し、残部を排出することを特徴とする窒素分離方法。
【請求項８】
メタンを主成分とし窒素を含む原料ガスから窒素を分離する方法において、
メタンより窒素が選択的に透過される分離膜を有する第一膜分離装置に原料ガスを供給して該分離膜を透過させることで窒素濃度が高められた一次膜分離排ガスと、該原料ガスよりメタン濃度が高められた残留窒素を含む一次膜分離処理ガスとを上記第一膜分離装置で生じさせ、
メタンより窒素が選択的に吸着される吸着剤を有する圧力スイング吸着装置に上記一次膜分離処理ガスを供給して圧力スイングのもとで吸着剤に膜分離処理ガス中の残留窒素を吸着させることで、上記一次膜分離処理ガスよりメタン濃度が高められた製品ガスそして窒素濃度が高められメタンを含む中圧排ガス及び低圧排ガスを生じさせ、
圧力スイング吸着装置から上記製品ガスを取り出すと共に、上記中圧排ガスを第一膜分離装置へ原料ガスに合流させ帰還供給し、上記低圧排ガスを第一膜分離装置からの一次膜分離排ガスと合流させて第二膜分離装置へ供給し処理して二次膜分離処理ガスと二次膜分離排ガスとを生じさせ、二次膜分離処理ガスを一次膜分離処理ガスに合流させて圧力スイング吸着装置へ供給し、二次膜分離排ガスを排出することを特徴とする窒素分離方法。
【発明の詳細な説明】
【技術分野】
【０００１】
本発明は、メタンを主成分とする原料ガスから不純物である窒素を分離して除去する窒素分離装置及び方法に関する。
【背景技術】
【０００２】
近年エネルギー源として、天然ガスの需要が高まっている。
【０００３】
原料ガスとしての天然ガスには、主成分のメタンの他、不純物として窒素を含む場合があり、その窒素濃度は数mol％以下のこともあれば、１０mol％を超える場合もある。
【０００４】
天然ガスの利用形態として、天然ガスを液化してＬＮＧとしてからＬＮＧタンク内に貯め、必要に応じてＬＮＧを再気化させてガスとして利用する場合がある。ＬＮＧタンクにおいて、外部からの入熱により不可避にボイルオフガスが発生するが、ボイルオフガスはメタンより沸点が低い窒素の濃度が高くなる傾向がある。そのため、ボイルオフガス中の窒素濃度はＬＮＧ中の窒素濃度より高く、具体的には数mol％程度のこともあるが、１０mol％を超える場合もある。
【０００５】
天然ガスに含まれる窒素は、燃料としての性質をもたないため、その分だけ天然ガスの発熱量を低下させるという問題がある。窒素含有量が多い場合には、燃料として求められる天然ガスの発熱量を一定の範囲内に調整するために必要な熱量増加剤（例えばＬＰＧ）の使用量が増加し、経済性が悪くなる問題がある。
【０００６】
また、窒素を含む天然ガスを固体高分子型燃料電池システムに供給すると、システム内で窒素からアンモニアが生じ、生じたアンモニアが触媒毒として固体高分子型燃料電池システムに悪影響を与える問題がある。
【０００７】
以上のような問題から、天然ガスなど、メタンを主成分とする原料ガスから不純物としての窒素を取り除く技術が求められている。
【０００８】
メタンを主成分とする原料ガスから窒素を取り除く技術として、深冷分離技術が例えば特許文献１に開示されている。深冷分離方法は、主成分と不純物との沸点差を利用して不純物を分離して除去する技術である。
【０００９】
しかし、深冷分離方法を実施するには、大がかりな設備が必要であり、一般に設備コストが高いという問題がある。特に、小規模な精製設備では一般的に経済性が悪く、処理ガス量が２万Ｎｍ３／ｈｒ以下の設備では不経済になるという問題がある。
【００１０】
次に、メタンを主成分とする原料ガスから窒素を取り除く他の技術として、圧力スイング吸着技術が例えば特許文献２に開示されている。この圧力スイング吸着技術によると、主成分よりも不純物を吸着しやすい吸着剤を収容する槽内で、圧力を昇降スイングさせて不純物を吸着剤に吸着させておいて、濃度が高くなった主成分ガスを抽出する。
【００１１】
この圧力スイング吸着技術による方法では、一般的に、小規模設備だからといって経済的に不利になることもない。しかし、主成分としてのメタンと不純物としての窒素を効率的に分離する吸着剤の種類は少なく、一般に高価であり、吸着剤を多く使用すると圧力スイング吸着装置全体のコストも高くなる問題がある。特に、メタンより窒素が選択的に吸着されやすい吸着剤を使う場合、メタンを主成分とする製品ガスの圧力低下が少ないため
、圧力スイング吸着技術は省エネで効率的なプロセスになるという利点があるものの、その一方で、吸着しなければならない窒素の量が多いほど、あるいは原料ガス中の窒素濃度が高いほど、必要な吸着剤は多くなるため、その分だけコスト高となるという問題がある。
【００１２】
さらには、メタンを主成分とする原料ガスから窒素を分離して取り除く他の技術として、膜分離技術が例えば特許文献３に開示されている。この膜分離技術の方法によると、メタンよりも窒素を透過しやすい分離膜の一方側から窒素を透過させて他方側に窒素の濃度が高くなったガスを得て、上記一方側では窒素が透過して分離された分だけメタン濃度が高められたガスを得る。この膜分離技術による方法では、上記圧力スイング吸着技術による場合と同様に、一般的に、小規模設備だからといって経済的に不利になることもない。しかし、メタンと窒素を効率的に分離する分離膜の種類は少なく、一般に高価であり、分離膜を多く使用すると膜分離装置全体のコストも高くなるという問題がある。特に、メタンより窒素が選択的に透過しやすい分離膜を使う場合、メタンを主成分とする製品ガスの圧力低下が少ないため、膜分離技術は省エネで効率的なプロセスになるという利点があるが、膜分離では、膜の両側にあるガスの分圧比に応じて膜透過量が決まるため、加圧された原料ガス中の窒素ガス濃度が高い場合は、分離膜を透過する窒素ガスの量は比較的多いものの、原料ガス中の窒素ガス濃度が低い場合は、分離膜を透過する窒素ガス量は比較的小さくなり、非効率になる。したがって、製品ガスの窒素ガス濃度の目標を小さくすればするほど、分離膜の必要量がいたずらに多くなり、膜分離装置全体のコストも高くなる問題がある。
【００１３】
また、メタンの回収率（原料ガス中のメタンの量に対する最終的に得られた製品ガス中のメタンの量の割合）も重要な点である。窒素を取り除くことができたとしても、製品としてのメタンも多くロスしてしまうと、非常に不経済であることは自明である。例えば、圧力スイング吸着技術を開示している特許文献２では、メタンを主成分とするガスから窒素を取り除く実験例においてメタン回収率が６０％〜６５ ％と説明されているが、より高いメタン回収率が求められている。また、製品ガス中の窒素残留濃度も重要な点である。 窒素残留濃度が低いほど望ましいことは述べるまでもない。
【先行技術文献】
【特許文献】
【００１４】
【特許文献１】特開２０１３−０３６６７６
【特許文献２】特開２０１２−１４４６２８
【特許文献３】特表２００４−５０９７３５
【発明の概要】
【発明が解決しようとする課題】
【００１５】
しかしながら、メタンを主成分とする原料ガスから不純物としての窒素を取り除く技術として、特許文献１の方法では、設備が大がかりになって設備コストが高くなるし、特許文献２の方法では、不純物としての窒素の量が多いほど、そしてその窒素濃度が高いほど多くの吸着剤を要し、その分だけコスト高となるし、さらに、特許文献３の方法では、製品ガスの窒素ガス濃度の目標を小さくすればするほど、分離膜の必要量が多くなり、膜分離装置全体のコストも高くなるという問題がある。また、メタンの回収率が十分なものとなっていないという問題がある。
【００１６】
かかる事情に鑑み、本発明は、メタンを主成分とする原料ガスから窒素を取り除くにあたって、製品ガス中の窒素残留濃度が低く、かつ、メタンの回収率が高く、経済的な窒素分離装置及び窒素分離方法を提供することを課題とする。
【課題を解決するための手段】
【００１７】
本発明によれば、上述の課題は、窒素分離装置に関しては次の第一ないし第四発明のいずれによっても、また窒素分離方法に関しては、第五ないし第八発明のいずれによって解決される。
【００１８】
≪窒素分離装置≫
＜第一発明＞
メタンを主成分とし窒素を含む原料ガスから窒素を分離する装置において、
メタンより窒素が選択的に透過される分離膜を分離槽内に有し該分離槽内が分離膜により第一室と第二室に区分形成されていて、第一室に送入された原料ガス中の窒素が分離膜を透過することで窒素濃度が高められた膜分離排ガスが第二室に収容され、原料ガスよりもメタン濃度が高められた残留窒素を含む膜分離処理ガスが第一室に収容される膜分離装置と、
メタンより窒素が選択的に吸着される吸着剤を吸着槽内に備えていて、上記膜分離装置の第一室から膜分離処理ガスを受けて、吸着槽内での圧力スイングのもとで吸着剤が膜分離処理ガス中の残留窒素を吸着することで、膜分離処理ガスよりメタン濃度が高められた製品ガスと、吸着された後に脱着された窒素を含んで窒素濃度が高められメタンを含む排ガスとを生ずる圧力スイング吸着装置と、
を有することを特徴とする窒素分離装置。
【００１９】
＜第二発明＞
メタンを主成分とし窒素を含む原料ガスから窒素を分離する装置において、
メタンより窒素が選択的に透過される分離膜を分離槽内に有し該分離槽内が分離膜により第一室と第二室に区分形成されていて、第一室に送入された原料ガス中の窒素が分離膜を透過することで窒素濃度が高められた膜分離排ガスが第二室に収容され、原料ガスよりもメタン濃度が高められた残留窒素を含む膜分離処理ガスが第一室に収容される膜分離装置と、
メタンより窒素が選択的に吸着される吸着剤を吸着槽内に備えていて、上記膜分離装置の第一室から膜分離処理ガスを受けて、吸着槽内での圧力スイングのもとで吸着剤が膜分離処理ガス中の残留窒素を吸着することで、膜分離処理ガスよりメタン濃度が高められた製品ガスと、吸着された後に脱着された窒素を含んで窒素濃度が高められメタンを含む排ガスとを生ずる圧力スイング吸着装置と、
を有し、
排ガスの一部を圧力スイング吸着装置へ帰還供給し、残部を排出することを特徴とする窒素分離装置。
【００２０】
＜第三発明＞
メタンを主成分とし窒素を含む原料ガスから窒素を分離する装置において、
メタンより窒素が選択的に透過される分離膜を分離槽内に有し該分離槽内が分離膜により第一室と第二室に区分形成されていて、第一室に送入された原料ガス中の窒素が分離膜を透過することで窒素濃度が高められた膜分離排ガスが第二室に収容され、原料ガスよりもメタン濃度が高められた残留窒素を含む膜分離処理ガスが第一室に収容される膜分離装置と、
メタンより窒素が選択的に吸着される吸着剤を吸着槽内に備えていて、上記膜分離装置の第一室から膜分離処理ガスを受けて、吸着槽内での圧力スイングのもとで吸着剤が膜分離処理ガス中の残留窒素を吸着することで、膜分離処理ガスよりメタン濃度が高められた製品ガスと、吸着された後に脱着された窒素を含んで窒素濃度が高められメタンを含む排ガスとを生ずる圧力スイング吸着装置と、
を有し、
排ガスの一部を膜分離装置の第一室へ帰還供給し、残部を排出することを特徴とする窒素分離装置。
【００２１】
＜第四発明＞
メタンを主成分とし窒素を含む原料ガスから窒素を分離する装置において、
メタンより窒素が選択的に透過される分離膜を分離槽内に有し該分離槽内が分離膜により第一室と第二室に区分形成されていて、第一室に送入された原料ガス中の窒素が分離膜を透過することで窒素濃度が高められた膜分離排ガスが第二室に収容され、原料ガスよりもメタン濃度が高められた残留窒素を含む膜分離処理ガスが第一室に収容される膜分離装置と、
メタンより窒素が選択的に吸着される吸着剤を吸着槽内に備えていて、上記膜分離装置の第一室から膜分離処理ガスを受けて、吸着槽内での圧力スイングのもとで吸着剤が膜分離処理ガス中の残留窒素を吸着することで、膜分離処理ガスよりメタン濃度が高められた製品ガスと、吸着された後に脱着された窒素を含んで窒素濃度が高められメタンを含む排ガスとを生ずる圧力スイング吸着装置とを有し、
膜分離装置は第一膜分離装置と第二膜分離装置とから成り、いずれも分離膜により区分された第一室と第二室を有し、
原料ガスは第一膜分離装置の第一室に供給され、
圧力スイング吸着装置は、窒素濃度が高められメタンを含む中圧排ガスが第一膜分離装置の第一室へ帰還供給されるように該第一膜分離装置に接続されていると共に、窒素が減圧吸引され窒素濃度が高められメタンを含む低圧排ガスが第二膜分離装置の第一室へ供給されるように該第二膜分離装置に接続されており、
第一膜分離装置の第二室は第二膜分離装置の第一室に接続されていて、該第一膜分離装置の第二室からの一次膜分離排ガスを圧力スイング吸着装置からの上記低圧排ガスと合流して第二膜分離装置の第一室へ供給するように第二膜分離装置に接続されており、
第二膜分離装置の第一室からの二次膜分離処理ガスを第一膜分離装置の第一室からの一次膜分離処理ガスに合流して圧力スイング吸着装置へ供給し、
第二膜分離装置の第二室から二次膜分離排ガスを排出する、
ことを特徴とする窒素分離装置。
【００２２】
≪窒素分離方法≫
＜第五発明＞
メタンを主成分とし窒素を含む原料ガスから窒素を分離する方法において、
メタンより窒素が選択的に透過される分離膜を有する膜分離装置に原料ガスを供給して該分離膜を透過させることで窒素濃度が高められた膜分離排ガスと、該原料ガスよりメタン濃度が高められた残留窒素を含む膜分離処理ガスとを上記膜分離装置で生じさせ、
メタンより窒素が選択的に吸着される吸着剤を有する圧力スイング吸着装置に上記膜分離処理ガスを供給して圧力スイングのもとで吸着剤に膜分離処理ガス中の残留窒素を吸着させることで、上記膜分離処理ガスよりメタン濃度が高められた製品ガスを上記圧力スイング吸着装置に生じさせ、
圧力スイング吸着装置から上記製品ガスを取り出すと共に、吸着された後に脱着された窒素を含んで窒素濃度が高められメタンを含む排ガスを排出することを特徴とする窒素分離方法。
【００２３】
＜第六発明＞
メタンを主成分とし窒素を含む原料ガスから窒素を分離する方法において、
メタンより窒素が選択的に透過される分離膜を有する膜分離装置に原料ガスを供給して該分離膜を透過させることで窒素濃度が高められた膜分離排ガスと、該原料ガスよりメタン濃度が高められた残留窒素を含む膜分離処理ガスとを上記膜分離装置で生じさせ、
メタンより窒素が選択的に吸着される吸着剤を有する圧力スイング吸着装置に上記膜分離処理ガスを供給して圧力スイングのもとで吸着剤に膜分離処理ガス中の残留窒素を吸着させることで、上記膜分離処理ガスよりメタン濃度が高められた製品ガスを上記圧力スイング吸着装置に生じさせ、
圧力スイング吸着装置から上記製品ガスを取り出すと共に、吸着された後に脱着された窒素を含んで窒素濃度が高められメタンを含む排ガスの一部を圧力スイング吸着装置へ帰還供給し、残部を排出することを特徴とする窒素分離方法。
【００２４】
＜第七発明＞
メタンを主成分とし窒素を含む原料ガスから窒素を分離する方法において、
メタンより窒素が選択的に透過される分離膜を有する膜分離装置に原料ガスを供給して該分離膜を透過させることで窒素濃度が高められた膜分離排ガスと、該原料ガスよりメタン濃度が高められた残留窒素を含む膜分離処理ガスとを上記膜分離装置で生じさせ、
メタンより窒素が選択的に吸着される吸着剤を有する圧力スイング吸着装置に上記膜分離処理ガスを供給して圧力スイングのもとで吸着剤に膜分離処理ガス中の残留窒素を吸着させることで、上記膜分離処理ガスよりメタン濃度が高められた製品ガスを上記圧力スイング吸着装置に生じさせ、
圧力スイング吸着装置から上記製品ガスを取り出すと共に、吸着された後に脱着された窒素を含んで窒素濃度が高められメタンを含む排ガスの一部を膜分離装置へ帰還供給し、残部を排出することを特徴とする窒素分離方法。
【００２５】
＜第八発明＞
メタンを主成分とし窒素を含む原料ガスから窒素を分離する方法において、
メタンより窒素が選択的に透過される分離膜を有する第一膜分離装置に原料ガスを供給して該分離膜を透過させることで窒素濃度が高められた一次膜分離排ガスと、該原料ガスよりメタン濃度が高められた残留窒素を含む一次膜分離処理ガスとを上記第一膜分離装置で生じさせ、
メタンより窒素が選択的に吸着される吸着剤を有する圧力スイング吸着装置に上記一次膜分離処理ガスを供給して圧力スイングのもとで吸着剤に膜分離処理ガス中の残留窒素を吸着させることで、上記一次膜分離処理ガスよりメタン濃度が高められた製品ガスそして窒素濃度が高められメタンを含む中圧排ガス及び低圧排ガスを生じさせ、
圧力スイング吸着装置から上記製品ガスを取り出すと共に、上記中圧排ガスを第一膜分離装置へ原料ガスに合流させ帰還供給し、上記低圧排ガスを第一膜分離装置からの一次膜分離排ガスと合流させて第二膜分離装置へ供給し処理して二次膜分離処理ガスと二次膜分離排ガスとを生じさせ、二次膜分離処理ガスを一次膜分離処理ガスに合流させて圧力スイング吸着装置へ供給し、二次膜分離排ガスを排出することを特徴とする窒素分離方法。
【００２６】
上述のような本発明の第一ないし第八発明では、膜分離装置での窒素分離後に残留する窒素を圧力スイング吸着装置で吸着して両装置により二段階にわたって除去するので、両装置とも窒素除去量がさほど高くなくてすむようになり、膜分離装置では圧力低下が小さい上に、膜の使用量を抑制でき、圧力スイング吸着装置では吸着剤の使用量を抑制でき、その分のコストが低減される。
【００２７】
第二そして第六発明では窒素濃度が高められメタンを含む排ガスの一部が圧力スイング吸着装置へ帰還供給されて排ガス中のメタンが製品ガスに移行し製品ガスに含まれるメタン量が増加するためメタンの回収率が向上するし、第三及び第四そして第七及び第八発明では、上記排ガスの一部が膜分離装置へ帰還供給されて同様にメタンの回収率が向上する。
【００２８】
このように、本発明では、膜分離装置に後続して圧力スイング吸着装置を接続することとしたので、両装置の利点を相乗作用のもとで得ることができる。
【００２９】
ここで、本発明において、メタンを主成分とし窒素を含む原料ガスとは、１mol％以上
、より典型的には５mol％以上の窒素を含み、７０mol％以上、より典型的には８０mol％
以上のメタンを含むガスを指し、また、メタンより窒素が選択的に吸着しやすい吸着剤とは、特に限定されるものではないが、例えばチタノシリケート系モレキュラーシーブや、金属有機構造体を指し、さらには、メタンより窒素が選択的に透過しやすい分離膜とは、特に限定されるものではないが、例えば混合マトリックスナノポーラスカーボン膜、ＤＤＲ型ゼオライト膜、ＣＨＡ型ゼオライト膜を指す。
【発明の効果】
【００３０】
以上のように、本発明によると、膜分離装置での窒素分離後に残留する窒素を圧力スイング吸着装置で吸着して両装置により二段階にわたって除去し、原料ガスを膜分離処理装置により中程度まで窒素濃度を低下させ、さらに、圧力スイング吸着装置により極低濃度まで窒素濃度を低下させるので、窒素残留濃度が低くメタン濃度を高めた製品ガスを得ることができ、かつ、メタンの高い回収率を得ることができる。両装置では小型化のもとで窒素除去量がさほど高くなくてすむようになり、膜分離装置では圧力低下が小さい上に、膜の使用量を抑制でき、圧力スイング吸着装置では吸着剤の使用量を抑制でき、その分の膜及び吸着剤のコストが低減される、という効果を得る。
【図面の簡単な説明】
【００３１】
【図１】本発明の第一実施形態装置の概要構成図である。
【図２】第二実施形態装置の概要構成図である。
【図３】第三実施形態装置の概要構成図である。
【図４】第四実施形態装置の概要構成図である。
【発明を実施するための形態】
【００３２】
以下、添付図面にもとづき、本発明の実施の形態について説明する。
【００３３】
＜第一実施形態＞
図１は第一実施形態装置の概要構成図であり、本実施形態装置は、膜分離装置１とこれに接続された圧力スイング吸着装置２とを有している。
【００３４】
上記膜分離装置１は、槽内に分離膜１Ｃを設けることで、該分離膜１Ｃの上流側の第一室１Ａと該分離膜１Ｃの下流側の第二室１Ｂとに区分されている。上記分離膜１Ｃは、メタンより窒素を選択的に透過する膜であり、上記第一室１Ａは、圧縮機３で原料ガス１１を圧縮して得られる加圧原料ガス１２を受けるようになっている。上記第二室１Ｂには、排ガス排出口が形成されていて、第一室１Ａ内の加圧原料ガス１２中の窒素が分離膜１Ｃを透過して第二室１Ｂに流入した後、窒素濃度が高められたガスが膜分離排ガス１４として第二室１Ｂに設けられた排ガス排出口から排出されるようになっている。窒素が分離膜１Ｃを透過し分離された後に第一室１Ａに残留するガスはメタン濃度が高められ残留窒素を含み膜分離処理ガス１３として圧力スイング吸着装置２へ送られる。
【００３５】
上記膜分離装置１の第一室１Ａに接続された圧力スイング吸着装置２は、槽内に三本の吸着塔２Ａ，２Ｂ，２Ｃを備えていて、いずれも、メタンよりも窒素を選択的に吸着しやすい吸着剤を備えている。三本の吸着塔２Ａ，２Ｂ，２Ｃは、構成自体は同一であるが、吸着工程、脱着工程そして再生工程を順次行い周期的に繰り返している。
【００３６】
上記圧力スイング吸着装置２の各吸着塔２Ａ，２Ｂ，２Ｃでは、吸着工程において、上記膜分離装置１の第一室１Ａから膜分離処理ガス１３を受け、吸着圧力に加圧されている状態で窒素を吸着剤に吸着させ、窒素が分離されメタン濃度が高められた製品ガス１５を得る。次に脱着工程において、吸着塔内圧力は吸着圧力から脱圧され、吸着剤に吸着された窒素を脱着して、窒素濃度が高められメタンを含む中圧排ガス１６が排出される。さらに、再生工程において、吸着塔内圧力は真空ポンプ４により減圧され、吸着剤に残留している窒素が吸引され低圧排ガス１７が排出され、吸着剤が再生される。三本の吸着塔２Ａ，２Ｂ，２Ｃは、それぞれ吸着工程、脱着工程そして再生工程を順次行い周期的に繰り返し、互いに位相をずらして交替で行い、連続して圧力スイング吸着操作を行うようになっている。
【００３７】
このような図１の第一実施形態装置のもとでは、メタンを主成分とする原料ガス中の窒素は次の要領で除去される。
【００３８】
先ず、メタンを主成分とし窒素を含む原料ガス１１は、圧縮機３で加圧されて加圧原料ガス１２となり、該加圧原料ガス１２が膜分離装置１の第一室１Ａに供給される。膜分離装置１では、窒素が分離膜１Ｃを透過し分離されることで、第一室１Ａ内にメタン濃度が高められた残留窒素を含む膜分離処理ガス１３が生じ、第二室１Ｂ内に窒素濃度が高められた膜分離排ガス１４が生じる。 
【００３９】
上記膜分離装置１の第一室１Ａ内の膜分離処理ガス１３は、圧力スイング吸着装置２に送入供給される。圧力スイング吸着装置２では、圧力スイングのもとで、吸着工程にある吸着塔２Ａで吸着剤に膜分離処理ガス中の残留窒素を吸着させることで、膜分離処理ガス１３よりメタン濃度が高められた製品ガス１５が生じ、脱着工程にある吸着塔２Ｂで吸着剤に吸着された窒素が脱着され窒素濃度が高められメタンを含む中圧排ガス１６が生じ、再生工程にある吸着塔２Ｃで吸着剤に残留している窒素が減圧吸引され低圧排ガス１７が生じる。
【００４０】
かかる本実施形態では、高い窒素濃度を有する原料ガス１１を膜分離装置１で処理することにより、中程度まで窒素濃度を低下させた膜分離処理ガスを得る。高い窒素濃度を中程度まで低下させるに必要な分離膜量は、高い窒素濃度を極低濃度にまで低下させるに必要な量に比べ大幅に少なくてよく、経済的な装置となる。
【００４１】
また、本実施形態では、中程度の窒素濃度を有する膜分離処理ガス１３を、圧力スイング吸着装置２で処理することにより、極低濃度まで窒素濃度を低下させメタン濃度を高めた製品ガスを得る。中程度の窒素濃度を極低濃度まで低下させるに必要な吸着剤量は、高い窒素濃度を極低濃度まで低下させるに必要な吸着剤量より大幅に少なくてよく、経済的な装置となる。
【００４２】
本実施形態では、加圧原料ガス１２は、膜分離装置１を通過して膜分離処理ガス１３となっても、圧力低下がほとんど無いため、吸着工程での圧力スイング吸着装置２への供給にあたって再圧縮の必要が無く、省エネルギーで効率的なプロセスとなる。
【００４３】
このように、本実施形態は、効率的なプロセスを実現しており、次に、本実施形態装置で行われた実験の結果を示す。
【００４４】
本実施形態装置による実験の結果は表１に示されているごとくであり、表１には、図１の各部におけるガスの流量、圧力及び組成が示されている。この実験では、原料ガス１１の組成がメタン８５mol％、窒素１５mol％であり、膜分離装置１はメタンより窒素が２８倍透過しやすい分離膜１Ｃを備え、圧力スイング吸着装置２はメタンより窒素が５倍選択的に吸着しやすい吸着剤を備えた場合の例である。
【００４５】
本実施形態装置による実験に用いられた圧力スイング吸着装置２の三本の吸着塔２Ａ，２Ｂ，２Ｃでは、吸着工程、脱着工程、再生工程を互いに位相をずらして順次担っており、それぞれの吸着塔から抜き出される製品ガス１５、中圧排ガス１６、低圧排ガス１７の組成や流量は瞬間的にはまちまちであるが、表１では平均化された組成や流量が示されている。
【００４６】
表１に示されているように、原料ガス１１の窒素濃度は１５mol％であるが、製品ガス
１５の窒素濃度は１mol％にまで低減した。また、原料ガス１１に含まれるメタンの量に
対する製品ガス１５に含まれるメタンの量の割合、すなわちメタン回収率は８２％であった。このように、本実施形態は、高いメタン回収率と、製品ガスの低い残留窒素濃度を実現していることを確認できる。
【００４７】
【表１】
2015091918.tif 000003
【００４８】
＜第二実施形態＞
次に、図２にもとづき、本発明の第二実施形態について説明する。
【００４９】
図２に示される本実施形態は、図１に示された前実施形態装置に比し、圧力スイング吸着装置２からの中圧排ガス１６Ａが排出されず圧縮機５により圧縮されて加圧され圧力スイング吸着装置２の入口側へ帰還供給されている点に特徴がある。その他は、図１装置と同じであるので、図１と共通部位に同一符号を付すことで、その説明を省略する。
【００５０】
かかる本実施形態では、膜分離装置１の第一室１Ａから圧力スイング吸着装置２へ送入される膜分離処理ガス１３は、該圧力スイング吸着装置２からの中圧排ガス１６Ａと合流して、合流ガス１８として圧力スイング吸着装置２に供給される。こうすることで、圧力スイング吸着装置２では、膜分離処理ガス１３よりメタン濃度が高められた製品ガス１５、窒素濃度が高められメタンを含む中圧排ガス１６Ａ、吸着剤に残留している窒素が減圧吸引された低圧排ガス１７が生じる。製品ガス１５は、そのまま製品として取り出されるが、第一実施形態におけるごとく排出されることなく、中圧排ガス１６Ａは、圧縮機５で加圧されて膜分離処理ガス１３に見合った圧力のもとで膜分離処理ガス１３と合流し合流ガス１８を形成し圧力スイング吸着装置２へ供給される。したがって、中圧排ガス１６Ａが再び圧力スイング吸着装置２で圧力スイング吸着されることで該中圧排ガス１６Ａの一部が製品ガス１５となり、その分製品ガスの量を高める。
【００５１】
本実施形態による実験の結果は、表２に示されているごとくである。
【００５２】
表２には、図２の各ガスの流量、圧力及び組成が示されている。この実験では、第一実施形態装置における実験の場合と同様に、原料ガス１１の組成がメタン８５mol％、窒素
１５mol％であり、膜分離装置１はメタンより窒素が２８倍透過しやすい分離膜１Ｃを備
え、圧力スイング吸着装置２はメタンより窒素が５倍選択的に吸着しやすい吸着剤を備えた場合の例である。
【００５３】
表２に示されているように、原料ガス１１の窒素濃度は１５mol％であるが、製品ガス
１５の窒素濃度は３mol％にまで低減した。また、原料ガス１１に含まれるメタンの量に
対する製品ガス１５に含まれるメタンの量の割合、すなわちメタン回収率は９０％であり、第一実施形態装置における実験の場合よりメタン回収率が高い値となった。
【００５４】
本実施形態における実験では、メタン濃度が６４mol％とメタンを多く含む中圧排ガス
を排出せずに圧力スイング吸着装置に帰還供給して再度窒素を分離することによって、メタン回収率が向上した。このように、本実施形態は、製品ガスの低い残留窒素濃度を実現し、第一実施形態よりさらに高いメタン回収率を実現していることを確認できる。
【００５５】
【表２】
2015091918.tif 000004
【００５６】
＜第三実施形態＞
次に、図３にもとづき、本発明の第三実施形態について説明する。
【００５７】
図３に示される本実施形態は、図１に示された前実施形態装置に比し、圧力スイング吸着装置２からの中圧排ガス１６Ｂが排出されず圧縮機５により圧縮され加圧されて膜分離装置１の第一室１Ａの入口側へ帰還供給されている点に特徴がある。その他は、図１装置と同じであるので、図１と共通部位に同一符号を付すことで、その説明を省略する。
【００５８】
かかる本実施形態では、メタンを主成分とし窒素を含む原料ガス１１は、圧縮機５で加圧され加圧原料ガス１２となり、中圧排ガス１６Ｂと合流して合流ガス１９として、膜分離装置１の第一室１Ａへ供給される。圧力スイング吸着装置２では、膜分離処理ガス１３よりメタン濃度が高められた製品ガス１５、窒素濃度が高められメタンを含む中圧排ガス１６Ｂ、吸着剤に残留している窒素が減圧吸引された低圧排ガス１７が生じる。中圧排ガス１６Ｂは、第一実施形態におけるようには排出されずに、圧縮機５で加圧され加圧原料ガス１２に見合った圧力のもとで加圧原料ガス１２と合流し、合流ガス１９が上記膜分離装置１の第一室１Ａへ供給される。
【００５９】
本実施形態装置による実験の結果は、表３に示されているごとくである。
【００６０】
表３には、図３の各ガスの流量、圧力及び組成が示されている。この実験では、第一実施形態装置における実験の場合と同様に、原料ガス１１の組成がメタン８５mol％、窒素
１５mol％であり、膜分離装置１はメタンより窒素が２８倍透過しやすい分離膜１Ｃを備
え、圧力スイング吸着装置２はメタンより窒素が５倍選択的に吸着しやすい吸着剤を備えた場合の例である。
【００６１】
表３に示されているように、原料ガス１１の窒素濃度は１５mol％であるが、製品ガス
１５の窒素濃度は１mol％にまで低減した。また、原料ガス１１に含まれるメタンの量に
対する製品ガス１５に含まれるメタンの量の割合、すなわちメタン回収率は９０％であり、第一実施形態装置における実験の場合よりメタン回収率が高い値となった。
【００６２】
本実施形態における実験では、メタン濃度が６５mol％とメタンを多く含む中圧排ガス
を排出せずに膜分離装置に帰還供給して再度窒素を分離することによって、メタン回収率が向上した。このように、本実施形態は、製品ガスの低い残留窒素濃度を実現し、第一実施形態よりさらに高いメタン回収率を実現していることを確認できる。
【００６３】
【表３】
2015091918.tif 000005
【００６４】
＜第四実施形態＞
次に、図４にもとづき、本発明の第四実施形態について説明する。
【００６５】
図４に示される本実施形態は、図３に示された前実施形態装置に比し、膜分離装置が第一膜分離装置１と第二膜分離装置５１の二つの膜分離装置から成っていて、加圧原料ガス１２を受ける第一膜分離装置１からの第一膜分離排ガス１４と、該第一膜分離装置１からの第一膜分離処理ガスを受けて圧力スイング吸着を行う圧力スイング吸着装置２で発生する低圧排ガス１７を第二膜分離装置５１へ供給すると共に、該第二膜分離装置５１からの第二膜分離処理ガス５５を上記圧力スイング吸着装置２へ帰還供給することで再利用して、メタン回収率を高めることに特徴がある。本実施形態装置において、第一膜分離装置１が前実施形態装置における膜分離装置１に対応し、これに追加されたのが第二膜分離装置５１である。
【００６６】
図４装置にて、図３装置と共通部位に同一符号を付すことで、その説明を省略する。
【００６７】
第二膜分離装置５１は、第一膜分離装置１と同様に、メタンよりも窒素を選択的に透過する分離膜５１Ｃにより槽内が上流側の第一室５１Ａと下流側の第二室５１Ｂとに区別されている。
【００６８】
第一室５１Ａは、該第一室５１Ａの入口側が第一膜分離装置１の第二室１Ｂからの第一膜分離排ガス１４を圧縮機５２を経て受けると共に、圧力スイング吸着装置２からの低圧排ガス１７を圧縮機５８を経て受けるように、第一膜分離装置１と圧力スイング吸着装置２とそれぞれ接続されている。さらに、上記第一室５１Ａの出口側は、該第一室５１Ａからの第二膜分離処理ガス５５が、第一膜分離装置１の第一室１Ａからの第一膜分離処理ガス１３と合流して第二合流ガス５６を形成するように、上記圧力スイング吸着装置２の入口側と接続されている。
【００６９】
かかる本実施形態では、メタンを主成分とし窒素を含む原料ガス１１は、圧縮機５で加圧され加圧原料ガス１２となり、圧力スイング吸着装置２からの中圧排ガス１６Ｂと合流して第一合流ガス１９として、第一膜分離装置１の第一室１Ａへ供給される。圧力スイング吸着装置２では、第一膜分離処理ガス１３よりメタン濃度が高められた製品ガス１５、窒素濃度が高められメタンを含む中圧排ガス１６Ｂ、吸着剤に残留している窒素が減圧吸引された低圧排ガス１７が生じる。中圧排ガス１６Ｂは、圧縮機５で加圧され加圧原料ガス１２に見合った圧力のもとで加圧原料ガス１２と合流し、第一合流ガス１９が上記第一膜分離装置１の第一室１Ａへ供給される。
【００７０】
第一膜分離装置１の第一室１Ａからの第一膜分離排ガス１４は圧縮機５２にて加圧され、圧力スイング吸着装置２からの低圧排ガス１７は圧縮機５８にて加圧されて、両者は合流して合流排ガス５３となり第二膜分離装置５１の第一室５１Ａに供給される。
【００７１】
第二膜分離装置５１では、第一室５１Ａ内へ流入した合流排ガス５３中の窒素が分離膜５１Ｃを透過して第二室５１Ｂに流入した後、窒素濃度が高められたガスが第二膜分離排ガス５４として第二室５１Ｂに設けられた排ガス排出口から排出される。窒素が分離膜５１Ｃを透過し分離された後に第一室５１Ａに残留するガスはメタン濃度が高められ残留窒素を含み第二膜分離処理ガス５５として上記第一膜分離装置１からの第一膜分離処理ガス１３と共に第二合流ガス５６を形成して圧力スイング吸着装置２へ送られる。
【００７２】
本実施形態装置による実験の結果は、表４に示されているごとくである。
【００７３】
表４には、図４の各ガスの流量、圧力及び組成が示されている。この実験では、第一実施形態装置における実験の場合と同様に、原料ガス１１の組成がメタン８５mol％、窒素１５mol％であり、第一膜分離装置１および第二膜分離装置５１はメタンより窒素が２８倍透過しやすい分離膜１Ｃもしくは分離膜５１Ｃを備え、圧力スイング吸着装置２はメタンより窒素が５倍選択的に吸着しやすい吸着剤を備えた場合の例である。
【００７４】
表４に示されているように、原料ガス１１の窒素濃度は１５mol％であるが、製品ガス１５の窒素濃度は１mol％にまで低減した。また、原料ガス１１に含まれるメタンの量に対する製品ガス１５に含まれるメタンの量の割合、すなわちメタン回収率は９８％であり、第三実施形態装置における実験の場合よりメタン回収率が高い値となった。
【００７５】
本実施形態における実験では、メタン濃度が６５mol％とメタンを多く含む中圧排ガスを排出せずに膜分離装置に帰還供給して再度窒素を分離することと、第一膜分離装置１からの第一膜分離排ガス１４と圧力スイング吸着装置２からの低圧排ガス１７とを圧縮後に第二膜分離装置５１で再び膜分離処理することで、メタン回収率が向上した。このように、本実施形態は、製品ガスの低い残留窒素濃度を実現し、第三実施形態よりさらに高いメタン回収率を実現していることを確認できる。
【００７６】
【表４】
2015091918.tif 000006
【符号の説明】
【００７７】
１  （第一）膜分離装置
１Ａ  第一室
１Ｂ  第二室
１Ｃ  分離膜
２  圧力スイング吸着装置
１１  原料ガス
１３  （第一）膜分離処理ガス
１６  中圧排ガス
１７  低圧排ガス
５１  第二膜分離装置
５１Ａ  第一室
５１Ｂ  第二室
５１Ｃ  分離膜
５５  第二膜分離処理ガス
【図１】
2015091918.tif 000007
【図２】
2015091918.tif 000008
【図３】
2015091918.tif 000009
【図４】
2015091918.tif 000010